대표 적 인 절차 에서 , 에 톡 실화 된 트리 메틸 올 프로판 트리 아크릴 레이트 모노머 ( ETPTA , Mw = 428 , Sigma - Aldrich ) 를 3 / 97 ( w / w ) 의 ETPTA / 용매 의 중량 - 기반 조성 비율 로 , 에틸렌 카보 네이트 ( EC ) / 디 에 틸 카보 네이트 ( DEC ) 의 용매 혼합물 중 에 용해 시켰 다 . 후속 하 여 , 벤조일 퍼 옥사이드 ( BPO , ETPTA 함량 에 대해 1 . 0 중량 %) 를 라디칼 개시제 로서 첨가 하 여 , 캐소드 입자 와 혼합 한 후 에 열 가교 반응 을 가능 하 게 하 였 다 . 이후 에 , 캐소드 활물질 입자 ( 예 를 들 어 , S - 그래핀 입자 ) 를 ETPTA 모노머 / 용매 / 개시제 용액 중 에 분산 시켜 슬러리 를 형성 하 고 , 이 를 분무 - 건조 시켜 ETPTA 모노머 / 개시제 - 수용 S - 그래핀 입자 를 형성 하 였 다 . 이후 에 , 이러 한 수용 된 입자 를 60 ℃ 에서 30 분 동안 열 경화 시켜 고탄성 폴리머 의 박 층 으로 캡슐 화 된 S - 그래핀 입자 로 이루어진 미립자 를 얻 었 다 . ETPTA 폴리머 쉘 두께 는 1 . 3 nm 내지 115 nm 에서 다양 하 였 다 .